(57)【要約】【課題】短時間で電池積層体の側面に樹脂層を形成することができる本開示の全固体電池の製造方法を提供する。【解決手段】下記の工程を含む全固体電池の製造方法：（ａ）２以上の単位電池を含む電池積層体を準備すること、ここで、単位電池は、正極集電体層、正極活物質層、固体電解質層、負極活物質層、及び負極集電体層をこの順に積層することによって構成されており、正極集電体層、正極活物質層、固体電解質層、負極活物質層、及び負極集電体層のうちの少なくとも１層が、電池積層体の側面において、他の層よりも外方に延出している延出部を有し、かつ延出部間に隙間が形成されており；並びに（ｂ）電池積層体を収容しており、かつ加熱されている金型に、熱硬化性樹脂を注入することによって、電池積層体の側面に樹脂層を形成すること、ここで、熱硬化性樹脂の粘度が５Ｐａ・ｓ以上１０Ｐａ・ｓ以下であり、熱硬化性樹脂の注入圧が１ＭＰａ以上３ＭＰａ以下である。【選択図】図２
2020027742.tif 000002
【特許請求の範囲】
【請求項１】
下記の工程を含む全固体電池の製造方法：
（ａ）２以上の単位電池を含む電池積層体を準備すること、ここで、前記単位電池は、正極集電体層、正極活物質層、固体電解質層、負極活物質層、及び負極集電体層をこの順に積層することによって構成されており、前記正極集電体層、前記正極活物質層、前記固体電解質層、前記負極活物質層、及び前記負極集電体層のうちの少なくとも１層が、前記電池積層体の側面において、他の層よりも外方に延出している延出部を有し、かつ前記延出部間に隙間が形成されており；並びに
（ｂ）前記電池積層体を収容しており、かつ加熱されている金型に、熱硬化性樹脂を注入することによって、前記電池積層体の側面に樹脂層を形成すること、ここで、前記熱硬化性樹脂の粘度が５Ｐａ・ｓ以上１０Ｐａ・ｓ以下であり、前記熱硬化性樹脂の注入圧が１ＭＰａ以上３ＭＰａ以下である。
【発明の詳細な説明】
【技術分野】
【０００１】
本開示は、全固体電池に関する。特に、本開示は、電池積層体及び電池積層体を被覆している樹脂層を有する全固体電池に関する。
【背景技術】
【０００２】
近年、樹脂を用いて電池を封止する技術が種々開示されている。
【０００３】
例えば、特許文献１では、全固体電池素子を熱硬化性樹脂又は熱可塑性樹脂から構成する外装体で被覆する技術が開示されている。
【０００４】
また、特許文献２では、バイポーラ型の積層電池を複数個有し、複数の積層電池の全体をモールド樹脂によって封止された全固体電池が開示されている。
【０００５】
一般的に、全固体電池は、単位電池を１以上含む電池積層体を有し、この単位電池は、正極集電体層、正極活物質層、固体電解質層、負極活物質層、及び負極集電体層を、この順で積層してなる。また、電池積層体では、一般的に、正極集電体層、正極活物質層、固体電解質層、負極活物質層、及び負極集電体層のうちの少なくとも１層が、他の層よりも外方に延出している延出部を有し、電池積層体の側面においては、延出部間に隙間が形成されている。
【０００６】
側面にこのような隙間を有する電池積層体の側面を樹脂層で被覆する際に、樹脂をその隙間まで確実に埋め込むために、様々な技術が開発されている。
【０００７】
例えば特許文献３では、延出部間に隙間が形成されている電池積層体の側面に対して、隙間に液状の樹脂を供給し、そして樹脂を硬化させることによって、樹脂層で被覆されている全固体電池を製造する方法が開示されている。
【先行技術文献】
【特許文献】
【０００８】
【特許文献１】特開２０００−１０６１５４号公報
【特許文献２】特開２０１４−１１６１５６号公報
【特許文献３】特開２０１７−２２０４４７号公報
【発明の概要】
【発明が解決しようとする課題】
【０００９】
通常、電池積層体の側面を樹脂層で被覆する全固体電池の製造方法は、樹脂を供給する工程及び樹脂を硬化させる工程を含んでいる。このため、電池積層体の側面に樹脂層を形成するために、時間が掛かって生産コストが高くなる可能性がある。
【００１０】
したがって、本開示は、上記事情を鑑みてなされたものであり、短時間で電池積層体の側面に樹脂層を形成できる全固体電池の製造方法を提供することを目的とする。
【課題を解決するための手段】
【００１１】
本開示の本発明者は、下記の工程を含む全固体電池の製造方法により、上記課題を解決できることを見出した：
（ａ）２以上の単位電池を含む電池積層体を準備すること、ここで、前記単位電池は、正極集電体層、正極活物質層、固体電解質層、負極活物質層、及び負極集電体層をこの順に積層することによって構成されており、前記正極集電体層、前記正極活物質層、前記固体電解質層、前記負極活物質層、及び前記負極集電体層のうちの少なくとも１層が、前記電池積層体の側面において、他の層よりも外方に延出している延出部を有し、かつ前記延出部間に隙間が形成されており；並びに
（ｂ）前記電池積層体を収容しており、かつ加熱されている金型に、熱硬化性樹脂を注入することによって、前記電池積層体の側面に樹脂層を形成すること、ここで、前記熱硬化性樹脂の粘度が、５Ｐａ・ｓ以上１０Ｐａ・ｓ以下であり、前記熱硬化性樹脂の注入圧が１ＭＰａ以上３ＭＰａ以下である。
【発明の効果】
【００１２】
本開示の全固体電池の製造方法によれば、短時間で電池積層体の側面に樹脂層を形成することができる。
【図面の簡単な説明】
【００１３】
【図１】図１は、本開示にかかる工程（ａ）の一態様を示す概略断面図である。
【図２】図２は、本開示にかかる工程（ｂ）の一態様を示す概略断面図である。
【図３】図３は、本開示の全固体電池の一例を示す概略断面図である。
【図４】図４は、実施例４、比較例３及び比較例７の製造された全固体電池の断面写真である。
【発明を実施するための形態】
【００１４】
以下、図面を参照しながら、本開示を実施するための形態について、詳細に説明する。なお、説明の便宜上、各図において、同一又は相当する部分には同一の参照符号を付し、重複説明は省略する。実施の形態の各構成要素は、全てが必須のものであるとは限らず、一部の構成要素を省略可能な場合もある。ただし、以下の図に示される形態は本開示の例示であり、本開示を限定するものではない。
【００１５】
《全固体電池の製造方法》
本開示の全固体電池の製造方法は、下記の工程を含む：
（ａ）２以上の単位電池を含む電池積層体を準備すること、ここで、単位電池は、正極集電体層、正極活物質層、固体電解質層、負極活物質層、及び負極集電体層をこの順に積層することによって構成されており、正極集電体層、正極活物質層、固体電解質層、負極活物質層、及び負極集電体層のうちの少なくとも１層が、電池積層体の側面において、他の層よりも外方に延出している延出部を有し、かつ延出部間に隙間が形成されており；並びに
（ｂ）電池積層体を収容しており、かつ加熱されている金型に、熱硬化性樹脂を注入することによって、電池積層体の側面に樹脂層を形成すること、ここで、熱硬化性樹脂の粘度が５Ｐａ・ｓ以上１０Ｐａ・ｓ以下であり、熱硬化性樹脂の注入圧が１ＭＰａ以上３ＭＰａ以下である。
【００１６】
〈工程（ａ）〉
工程（ａ）では、２以上の単位電池を含む電池積層体を準備する。
【００１７】
ここで、単位電池は、正極集電体層、正極活物質層、固体電解質層、負極活物質層、及び負極集電体層をこの順に積層することによって構成されており、正極集電体層、正極活物質層、固体電解質層、負極活物質層、及び負極集電体層のうちの少なくとも１層が、電池積層体の側面において、他の層よりも外方に延出している延出部を有し、かつ延出部間に隙間が形成されている。
【００１８】
図１は、本開示にかかる工程（ａ）の一態様を示す概略断面図である。より具体的には、図１では、単位電池６ａ〜６ｌを１１個含む電池積層体２０を準備した態様が示されている。
【００１９】
これらの単位電池６ａ〜６ｌは、いずれも正極集電体層、正極活物質層、固体電解質層、負極活物質層、及び負極集電体層を、この順に積層することによって構成されており、また、電池積層体２０の側面において、固体電解質層、負極活物質層、及び負極集電体層が、正極集電体層及び正極活物質層よりも外方に延出している延出部を有し、かつ延出部間に隙間Ｘ１〜Ｘ５が形成されている。
【００２０】
〈工程（ｂ）〉
工程（ｂ）では、電池積層体を収容しており、かつ加熱されている金型に、熱硬化性樹脂を注入することによって、電池積層体の側面に樹脂層を形成する。なお、この注入は、予め電池積層体を収容しており、かつ加熱されている金型を、減圧しておいて行うこともできる。
【００２１】
図２は、本開示にかかる工程（ｂ）の一態様を示す概略断面図である。より具体的には、図２（ａ）は、図１で準備した電池積層体２０が金型５０に収容されている態様を示している。なお、金型５０は、加熱されている。
【００２２】
本開示において、電池積層体を金型に入れてから、金型を加熱してもよく、電池積層体を加熱されている金型に入れてもよい。また、金型の加熱温度は、特に限定されず、用いる熱硬化性樹脂の硬化できる温度範囲において適宜設定できる。
【００２３】
図２（ｂ）は、電池積層体２０を収容しており、かつ加熱されている金型５０に、熱硬化性樹脂を注入することによって、電池積層体２０の側面に樹脂層２１が形成されている態様を示している。
【００２４】
従来、熱硬化性樹脂の注入と加熱による硬化とは別の工程として広く行われていた。しかしながら、本開示の本発明者は、熱硬化性樹脂を加熱してもすぐには硬化せずに、むしろ場合によっては粘度が低下し、その後で硬化することに基づいて、特定範囲の粘度と注入圧を用いることによって、側面に隙間を有する電池積層体の側面を樹脂層で確実に被覆できることを見出して、本開示に想到した。
【００２５】
本開示において、用いる熱硬化性樹脂は、特に限定されず、例えば電池積層体に損傷を与えない程度の温度で硬化できる樹脂材料から適宜選択できる。
【００２６】
熱硬化性樹脂としては、ポリウレタン、天然ゴム、合成ゴム、エポキシ樹脂、フェノール樹脂、ポリエステル、ポリアミド、シリコーン、シアネート樹脂及び／又はそれを原料としたプレポリマー、ビスマレイミド−トリアジン樹脂、メラミン樹脂、熱硬化性ポリイミド等、並びにこれらの熱硬化性樹脂の１種以上を含む混合物が挙げられる。なお、熱硬化性樹脂としては、加熱によって硬化が促進される限り、常温硬化型の樹脂も含まれるものとする。
【００２７】
熱硬化性樹脂の粘度が５Ｐａ・ｓ未満であると、電池積層体の側面の延出部間の隙間に注入された熱硬化性樹脂が流出してしまう可能性があり、よって延出部間の隙間に樹脂層を確実に形成できないおそれがある。また、熱硬化性樹脂の粘度が１０Ｐａ・ｓを超えると、電池積層体の側面の延出部が変形してしまうおそれがある。したがって、本開示において、熱硬化性樹脂の粘度は５Ｐａ・ｓ以上１０Ｐａ・ｓ以下であると規定している。なお、熱硬化性樹脂の粘度は、６Ｐａ・ｓ以上、７Ｐａ・ｓ以上、８Ｐａ・ｓ以上、又は９Ｐａ・ｓ以上であってもよく、また９Ｐａ・ｓ以下、８Ｐａ・ｓ以下、７Ｐａ・ｓ以下、又は６Ｐａ・ｓ以下であってもよい。
【００２８】
なお、本開示において、熱硬化性樹脂の粘度は、加熱時における粘度とする。
【００２９】
また、熱硬化性樹脂の注入圧が１ＭＰａ未満であると、電池積層体の側面の延出部間の隙間に樹脂が入らずボイドが発生してしまう恐れがある。また、熱硬化性樹脂の注入圧が５ＭＰａ以上であると、電池積層体の側面の延出部が変形してしまうおそれがある。したがって、本開示において、熱硬化性樹脂の注入圧は、１ＭＰａ以上３ＭＰａ以下であると規定している。なお、熱硬化性樹脂の注入圧は、１．５ＭＰａ以上、１．８ＭＰａ以上、２．０ＭＰａ以上、２．５ＭＰａ以上、又は２．８ＭＰａ以上であってもよく、また２．８ＭＰａ以下、２．５８ＭＰａ以下、２．０ＭＰａ以下、１．８ＭＰａ以下、又は１．５ＭＰａ以下であってもよい。
【００３０】
このように、本開示の方法によって、側面の延出部間に隙間が形成されている電池積層体の側面に樹脂層を形成することができる。
【００３１】
電池積層体の積層方向の上側及び下側の端面を樹脂層で被覆しないことが好ましい場合、例えば工程（ｂ）の前に、電池積層体の積層方向の上側及び下側の端面を挟み込むようにして保持するジグによって、電池積層体の積層方向の上側及び下側の端面を保護することができる。あるいは、この場合、電池積層体の積層方向の上側及び下側の端面にマスキングテープを貼り付けることもできる。
【００３２】
《全固体電池》
上述した方法によって製造される本開示の全固体電池は、２以上の単位電池を含む電池積層体、及び電池積層体の側面に樹脂層を有する。
【００３３】
ここで、単位電池は、正極集電体層、正極活物質層、固体電解質層、負極活物質層、及び負極集電体層をこの順に積層することによって構成されており、正極集電体層、正極活物質層、固体電解質層、負極活物質層、及び負極集電体層のうちの少なくとも１層が、電池積層体の側面において、他の層よりも外方に延出している延出部を有し、かつ延出部間に隙間が形成されている。
【００３４】
なお、電池積層体の側面とは、電池積層体に含まれる単位電池の各層の外縁によって構成されている面である。
【００３５】
例えば、図３は、本開示の全固体電池の一例を示す概略断面図である。本開示の全固体電池１００では、固体電解質層３ａ〜３ｄ、負極活物質層４ａ〜４ｄ、及び負極集電体層５ａ〜５ｄはそれぞれ、電池積層体１０の側面において、他の層、具体的には正極活物質層２ａ〜２ｄ、及び正極集電体層１ａ〜１ｄよりも外方に延出している延出部３０ｂ及び３０ｃを有し、かつ延出部３０ｂ及び３０ｃの間に隙間が形成されている。なお、この隙間も樹脂層１１で被覆されている。
【００３６】
〈電池積層体〉
本開示において、電池積層体は、正極集電体層、正極活物質層、固体電解質層、負極活物質層、及び負極集電体層を、この順で積層してなる単位電池を２以上含む。すなわち、本開示において、電池積層体に含まれる単位電池の個数は、２以上であればよく、目的・用途に合わせて、随意に単位電池の個数を設定することができる。
【００３７】
例えば、図３に示されている電池積層体１０は、４つの単位電池６ａ、６ｂ、６ｃ及び６ｄを有している。また、単位電池６ａは、正極集電体層１ａ、正極活物質層２ａ、固体電解質層３ａ、負極活物質層４ａ、及び負極集電体層５ａ（５ｂ）をこの順に積層することによって構成されている。単位電池６ｂは、負極集電体層５ａ（５ｂ）、負極活物質層４ｂ、固体電解質層３ｂ、正極活物質層２ｂ、及び正極集電体層１ｂ（１ｃ）をこの順に積層することによって構成されている。単位電池６ｃは、正極集電体層１ｂ（１ｃ）、正極活物質層２ｃ、固体電解質層３ｃ、負極活物質層４ｃ、及び負極集電体層５ｃ（５ｄ）をこの順に積層することによって構成されている。単位電池６は、負極集電体層５ｃ（５ｄ）、負極活物質層４ｄ、固体電解質層３ｄ、正極活物質層２ｄ、正極集電体層１ｄをこの順に積層することによって構成されている。
【００３８】
また、図１に示されている電池積層体２０は、１１個の単位電池６ａ〜６ｌを有する態様である。なお、各単位電池の構成の詳細は、上述した電池積層体１０における単位電池の説明を参照されたい。
【００３９】
本開示において、電池積層体は、モノポーラ型の電池積層体であってもよく、バイポーラ型の電池積層体であってもよい。
【００４０】
モノポーラ型の電池積層体である場合、積層方向に隣接する２つの単位電池は、正極集電体層又は負極集電体層を共有するモノポーラ型の構成であってよい。例えば、図３に示されているように、隣接する単位電池６ａ及び６ｂは、負極集電体層５ａ（５ｂ）を共有しており、隣接する単位電池６ｂ及び６ｃは、正極集電体層１ｂ（１ｃ）を共有しており、また隣接する単位電池６ｃ及び６ｄは、負極集電体層５ｃ（５ｄ）を共有しており、これらの単位電池６ａ、６ｂ、６ｃ及び６ｄを合わせてモノポーラ型の電池積層体１０を構成している。
【００４１】
バイポーラ型の電池積層体である場合、積層方向に隣接する２つの単位電池は、正極及び負極集電体層の両方として用いられる正極／負極集電体層を共有するバイポーラ型の構成であってよい。したがって、例えば電池積層体は、正極及び負極集電体層の両方として用いられる正極／負極集電体層を共有する３つの単位電池の積層体であってよく、具体的には、正極集電体層、正極活物質層、固体電解質層、負極活物質層、正極／負極集電体層、正極活物質層、固体電解質層、負極活物質層、正極／負極集電体層、正極活物質層、固体電解質層、負極活物質層、及び負極集電体層を、この順で有することができる（図示せず）。また、この場合において、「正極／負極集電体層」は、正極及び負極集電体層の両方として用いられるため、本開示でいう「正極集電体層」又は「負極集電体層」のいずれにも当てはまる。
【００４２】
本開示において、正極集電体層、正極活物質層、固体電解質層、負極活物質層、及び負極集電体層のうちの少なくとも１層が、電池積層体の側面において、他の層よりも外方に延出している延出部を有し、かつ延出部間に隙間が形成されていれば、延出部を有する層は、正極集電体層、正極活物質層、固体電解質層、負極活物質層、及び負極集電体層のうちのどの層に限定されるものではない。
【００４３】
なお、リチウムイオン電池に代表される積層型の全固体電池では、充電時に正極活物質層から放出されたリチウムイオンを負極活物質層に確実かつスムーズに移動させるために、負極活物質層及び負極集電体層が正極活物質層及び正極集電体層よりも大面積で形成することが好ましい。したがって、負極活物質層、負極集電体層、及び固体電解質層が延出部を有することが好ましい。
【００４４】
延出部の延出距離（長さ）は、特に限定されず、目的とする全固体電池の目的・用途に合わせて、随意に設定することができる。例えば延出部の延出距離（長さ）は、０．５ｍｍ以上、１ｍｍ以上、１．５ｍｍ以上、２ｍｍ以上、２．５ｍｍ以上、又は３ｍｍ以上であってもよく、また１０ｍｍ以下、８ｍｍ以下、５ｍｍ以下、４．５ｍｍ以下、又は３ｍｍ以下であってもよい。
【００４５】
延出部間の距離（すなわち、延出部間の隙間の高さ）は、特に限定されず、目的とする全固体電池の目的・用途に合わせて、随意に設定することができる。例えば延出部の延出距離（長さ）は、３０μｍ以上、４０μｍ以上、５０μｍ以上、６０μｍ以上、７０μｍ以上、８０μｍ以上、９０μｍ以上、１００μｍ以上、又は１２０μｍ以上であってもよく、また２００μｍ以下、１８０μｍ以下、１６０μｍ以下、１４０μｍ以下、又は１２０μｍ以下であってもよい。
【００４６】
また、本開示の全固体電池は、正極集電体層に電気的に接続されている正極集電タブを有し、負極集電体層に電気的に接続されている負極集電タブを有していてもよい。この場合、これらの集電タブが樹脂層から突出していてよい。この構成によれば、集電タブを介して、電池積層体で発生した電力を外部に取り出すことができる。
【００４７】
また、正極集電体層は、面方向に突出する正極集電体突出部を有していてよく、この正極集電体突出部には、正極集電タブが電気的に接続されていてよい。同様に、負極集電体層は、負極集電体突出部を有していてよく、この負極集電体突出部には、負極集電タブが電気的に接続されていてよい。
【００４８】
本開示の全固体電池では、電池積層体が、積層方向に拘束されていることができる。これによって、充放電の際に、全固体電池積層体の各層の内部及び各層の間における、イオン及び電子の伝導性を改良して、電池反応をより促進することができる。
【００４９】
以下では、電池積層体にかかる各部材について詳細に説明する。なお、本開示を容易に理解するために、全固体リチウムイオン二次電池の電池積層体にかかる各部材を例として説明するが、本開示の全固体電池は、リチウムイオン二次電池に限定されず、幅広く適用できる。
【００５０】
（正極集電体層）
正極集電体層に用いられる導電性材料は、特に限定されず、全固体電池に使用できるものを適宜採用されうる。例えば、正極集電体層に用いられる導電性材料は、ＳＵＳ、アルミニウム、銅、ニッケル、鉄、チタン、又はカーボン等であってよいが、これらに限定されない。
【００５１】
正極集電体層の形状として、特に限定されず、例えば、箔状、板状、メッシュ状等を挙げることができる。これらの中で、箔状が好ましい。
【００５２】
（正極活物質層）
正極活物質層は、少なくとも正極活物質を含み、好ましくは後述する固体電解質をさらに含む。そのほか、使用用途や使用目的等に合わせて、例えば、導電助剤又はバインダー等の全固体電池の正極活物質層に用いられる添加剤を含むことができる。
【００５３】
正極活物質の材料として、特に限定されない。例えば、正極活物質は、コバルト酸リチウム（ＬｉＣｏＯ２）、ニッケル酸リチウム（ＬｉＮｉＯ２）、マンガン酸リチウム（ＬｉＭｎ２Ｏ４）、ＬｉＣｏ１／３Ｎｉ１／３Ｍｎ１／３Ｏ２、Ｌｉ１＋ｘＭｎ２−ｘ−ｙＭｙＯ４（Ｍは、Ａｌ、Ｍｇ、Ｃｏ、Ｆｅ、Ｎｉ、及びＺｎから選ばれる１種以上の金属元素）で表される組成の異種元素置換Ｌｉ−Ｍｎスピネル等であってよいが、これらに限定されない。
【００５４】
導電助剤としては、特に限定されない。例えば、導電助剤は、ＶＧＣＦ（気相成長法炭素繊維、Ｖａｐｏｒ  Ｇｒｏｗｎ  Ｃａｒｂｏｎ  Ｆｉｂｅｒ）及びカーボンナノ繊維等の炭素材並びに金属材等であってよいが、これらに限定されない。
【００５５】
バインダーとしては、特に限定されない。例えば、バインダーは、ポリフッ化ビニリデン（ＰＶｄＦ）、カルボキシメチルセルロース（ＣＭＣ）、ブタジエンゴム（ＢＲ）若しくはスチレンブタジエンゴム（ＳＢＲ）等の材料、又はこれらの組合せであってよいが、これらに限定されない。
【００５６】
（固体電解質層）
固体電解質層は、少なくとも固体電解質を含む。固体電解質として、特に限定されず、全固体電池の固体電解質として利用可能な材料を用いることができる。例えば、固体電解質は、硫化物固体電解質、酸化物固体電解質、又はポリマー電解質等であってよいが、これらに限定されない。
【００５７】
硫化物固体電解質の例として、硫化物系非晶質固体電解質、硫化物系結晶質固体電解質、又はアルジロダイト型固体電解質等が挙げられるが、これらに限定されない。具体的な硫化物固体電解質の例として、Ｌｉ２Ｓ−Ｐ２Ｓ５系（Ｌｉ７Ｐ３Ｓ１１、Ｌｉ３ＰＳ４、Ｌｉ８Ｐ２Ｓ９等）、Ｌｉ２Ｓ−ＳｉＳ２、ＬｉＩ−Ｌｉ２Ｓ−ＳｉＳ２、ＬｉＩ−Ｌｉ２Ｓ−Ｐ２Ｓ５、ＬｉＩ−ＬｉＢｒ−Ｌｉ２Ｓ−Ｐ２Ｓ５、Ｌｉ２Ｓ−Ｐ２Ｓ５−ＧｅＳ２（Ｌｉ１３ＧｅＰ３Ｓ１６、Ｌｉ１０ＧｅＰ２Ｓ１２等）、ＬｉＩ−Ｌｉ２Ｓ−Ｐ２Ｏ５、ＬｉＩ−Ｌｉ３ＰＯ４−Ｐ２Ｓ５、Ｌｉ７−ｘＰＳ６−ｘＣｌｘ等；又はこれらの組み合わせを挙げることができるが、これらに限定されない。
【００５８】
酸化物固体電解質の例として、Ｌｉ７Ｌａ３Ｚｒ２Ｏ１２、Ｌｉ７−ｘＬａ３Ｚｒ１−ｘＮｂｘＯ１２、Ｌｉ７−３ｘＬａ３Ｚｒ２ＡｌｘＯ１２、Ｌｉ３ｘＬａ２／３−ｘＴｉＯ３、Ｌｉ１＋ｘＡｌｘＴｉ２−ｘ（ＰＯ４）３、Ｌｉ１＋ｘＡｌｘＧｅ２−ｘ（ＰＯ４）３、Ｌｉ３ＰＯ４、又はＬｉ３＋ｘＰＯ４−ｘＮｘ（ＬｉＰＯＮ）等が挙げられるが、これらに限定されない。
【００５９】
（ポリマー電解質）
ポリマー電解質としては、ポリエチレンオキシド（ＰＥＯ）、ポリプロピレンオキシド（ＰＰＯ）、及びこれらの共重合体等が挙げられるが、これらに限定されない。
【００６０】
固体電解質は、ガラスであっても、結晶化ガラス(ガラスセラミック)であってもよい。また、固体電解質層は、上述した固体電解質以外に、必要に応じてバインダー等を含んでもよい。具体例として、上述の「正極活物質層」で列挙された「バインダー」と同様であり、ここでは説明を省略する。
【００６１】
（負極活物質層）
負極活物質層は、少なくとも負極活物質を含み、好ましくは上述した固体電解質をさらに含む。そのほか、使用用途や使用目的等に合わせて、例えば、導電助剤又はバインダー等の全固体電池の負極活物質層に用いられる添加剤を含むことができる。
【００６２】
負極活物質の材料として、特に限定されず、リチウムイオン等の金属イオンを吸蔵及び放出可能であることが好ましい。例えば、負極活物質は、合金系負極活物質又は炭素材料等であってよいが、これらに限定されない。
【００６３】
合金系負極活物質として、特に限定されず、例えば、Ｓｉ合金系負極活物質、又はＳｎ合金系負極活物質等が挙げられる。Ｓｉ合金系負極活物質には、ケイ素、ケイ素酸化物、ケイ素炭化物、ケイ素窒化物、又はこれらの固溶体等がある。また、Ｓｉ合金系負極活物質には、ケイ素以外の元素、例えば、Ｆｅ、Ｃｏ、Ｓｂ、Ｂｉ、Ｐｂ、Ｎｉ、Ｃｕ、Ｚｎ、Ｇｅ、Ｉｎ、Ｓｎ、Ｔｉ等を含むことができる。Ｓｎ合金系負極活物質には、スズ、スズ酸化物、スズ窒化物、又はこれらの固溶体等がある。また、Ｓｎ合金系負極活物質には、スズ以外の元素、例えば、Ｆｅ、Ｃｏ、Ｓｂ、Ｂｉ、Ｐｂ、Ｎｉ、Ｃｕ、Ｚｎ、Ｇｅ、Ｉｎ、Ｔｉ、Ｓｉ等を含むことができる。これらの中で、Ｓｉ合金系負極活物質が好ましい。
【００６４】
炭素材料として、特に限定されず、例えば、ハードカーボン、ソフトカーボン、又はグラファイト等が挙げられる。
【００６５】
負極活物質層に用いられる固体電解質、導電助剤、バインダー等その他の添加剤については、上述した「正極活物質層」及び「固体電解質層」の項目で説明したものを適宜採用することができる。
【００６６】
（負極集電体層）
負極集電体層に用いられる導電性材料は、特に限定されず、全固体電池に使用できるものを適宜採用されうる。例えば、負極集電体層に用いられる導電性材料は、ＳＵＳ、アルミニウム、銅、ニッケル、鉄、チタン、又はカーボン等であってよいが、これらに限定されない。
【００６７】
負極集電体層の形状として、特に限定されず、例えば、箔状、板状、メッシュ状等を挙げることができる。これらの中で、箔状が好ましい。
【００６８】
本開示において、樹脂層は、全固体電池積層体の側面を被覆している。これによって、本開示の全固体電池の外側に、ラミネートフィルムや金属缶等の外装体を有さなくてもよい。したがって、本開示の全固体電池は、外装体を必要とする従来の全固体電池よりもコンパクトであり、これは、電池のエネルギー密度向上にも繋がる。ただし、本開示の１つの態様では、これらの外装体をさらに有していてもよい。
【００６９】
また、本開示の全固体電池は、電池積層体の積層方向の上側の端面及び下側の端面が、フィルム等によって被覆されており、かつ少なくとも全固体電池積層体の側面が樹脂層によって被覆されている全固体電池であってもよい。また、本開示の全固体電池は、全固体電池積層体の積層方向の上側の端面及び／又は下側の端面も樹脂層によって被覆されている全固体電池であってもよい。
【００７０】
〈全固体電池の種類〉
本開示において、全固体電池の種類としては、全固体リチウムイオン電池、全固体ナトリウムイオン電池、全固体マグネシウムイオン電池及び全固体カルシウムイオン電池等を挙げることができる。中でも、全固体リチウムイオン電池及び全固体ナトリウムイオン電池が好ましく、特に、全固体リチウムイオン電池が好ましい。
【００７１】
また、本開示の全固体電池は、一次電池であってもよく、二次電池であってもよいが、中でも、二次電池であることが好ましい。二次電池は、繰り返し充放電でき、例えば、車載用電池として有用だからである。よって、本開示の全固体電池が、全固体リチウムイオン二次電池であることが好ましい。
【実施例】
【００７２】
以下に示す実施例を参照して本開示を更に詳しく説明するが、本開示の範囲は、実施例によって限定されるものではない。
【００７３】
〈実施例及び比較例〉
図３に示す積層構造を有する電池積層体１０を準備した。なお、電池積層体１０の側面において、延出部３０ｂ及び３０ｃの長さは２ｍｍであり、延出部３０ｂ及び３０ｃの間の距離が１００μｍであった。
【００７４】
そして、電池積層体１０を収容しており、かつ使用するエポキシ系の熱硬化性樹脂（硬化温度：１３０℃）の硬化温度を考慮して、１３０℃に加熱されている金型に、表１に示している熱硬化性樹脂の粘度及び注入圧の範囲に合わせて樹脂を注入して、電池積層体１０の側面に樹脂層を形成して、各実施例及び比較例の全固体電池を製造した。その結果は、表１に示す。また、実施例４、比較例３及び比較例７の製造された全固体電池の断面写真は、図４に示す。
【００７５】
【表１】
2020027742.tif 000003
【００７６】
表１及び図４の結果から明らかであるように、注入する際の熱硬化性樹脂の粘度が５Ｐａ・ｓ以上１０Ｐａ・ｓ以下であり、かつ注入圧が１ＭＰａ以上３ＭＰａ以下である実施例１〜４では、問題なく、かつ短時間で電池積層体の側面に樹脂層を有する全固体電池を製造できた。一方、注入する際の熱硬化性樹脂の粘度が１５Ｐａ・ｓ以上であった比較例１〜４、７及び８、並びに注入圧が５ＭＰａであった比較例５及び６のいずれにおいても、電池積層体の延出部の変形が起こったり、又は内部短絡が生じたりする問題があった。
【符号の説明】
【００７７】
１ａ、１ｂ、１ｃ、１ｄ    正極集電体層
２ａ、２ｂ、２ｃ、２ｄ    正極活物質層
３ａ、３ｂ、３ｃ、３ｄ、    固体電解質層
４ａ、４ｂ、４ｃ、４ｄ    負極活物質層
５ａ、５ｂ、５ｃ、５ｄ    負極集電体層
６ａ、６ｂ、６ｃ、６ｄ、６ｅ、６ｆ、６ｇ、６ｈ、６ｊ、６ｋ、６ｌ    単位電池
１０、２０    電池積層体
１１、２１    樹脂層
３０ｂ    延出部
３０ｃ    延出部
５０    金型
１００    全固体電池
【図１】
2020027742.tif 000004
【図２】
2020027742.tif 000005
【図３】
2020027742.tif 000006
【図４】
2020027742.tif 000007